(57)【要約】  本発明は、レーザーマーキング特性を有する改善された高分子組成物に関し、ここで、該高分子組成物は、高分子物質、雲母又は雲母状物質、好ましくは、金属酸化物でコーティングされている雲母又は雲母状物質及び金属硫化物、好ましくは、硫化カドミウム、硫化鉄、硫化亜鉛、及び、金属の１種としてカドミウム、鉄又は亜鉛を含んでいる混合硫化物からなる群から選択される金属硫化物を含んでいる。これらの組成物を加工することにより得ることができる物品、例えば、家畜の耳タグも、同様に、特許請求の範囲に記載されており、また、そのような物品を使用するレーザーマーキング法及びマーキングされた物品も特許請求の範囲に記載されている。本発明の方法では、レーザー光線で照射された領域に暗色のマーキングを示し、マーキングは、桃色、赤色、黄色、橙色、黄緑色、ライラック色、ミッドブルーからライトブルー又は碧青色の物品上で、特に優れた品質を有している。【特許請求の範囲】
【請求項１】
高分子物質、雲母又は雲母状物質、及び、金属硫化物を含んでいる、レーザーマーキング特性を有する組成物。
【請求項２】
前記雲母又は雲母状物質の表面上の一部又は全体に、金属酸化物を含んでいるコーティングが存在している、請求項１に記載の組成物。
【請求項３】
前記金属酸化物が、酸化アンチモン、酸化チタン及び／又は酸化スズを含んでいる、請求項２に記載の組成物。
【請求項４】
前記金属硫化物が、硫化カドミウム、硫化鉄、硫化亜鉛、及び、金属の１種としてカドミウム、鉄又は亜鉛を含んでいる混合硫化物からなる群から選択される、請求項１〜３のいずれか１項に記載の組成物。
【請求項５】
前記金属硫化物が硫化亜鉛である、請求項４に記載の組成物。
【請求項６】
前記雲母又は雲母状物質が、前記組成物の総重量に基づいて、０．０５〜２重量%の範囲の量、好ましくは、０．１〜０．５重量%の範囲の量、最も好ましくは、０．３±０．１重量%の範囲の量で存在している、請求項１〜５のいずれか１項に記載の組成物。
【請求項７】
前記高分子物質が、ポリオレフィン、ポリウレタン、ポリカーボネート、ポリエステル、ゴム改質モノビニリデン、芳香族樹脂、ポリエーテルイミド、ポリアミド、ポリイミド、ポリエステルカーボネート、ポリフェニレンスルフィド、ポリアミドイミド、ポリエステルアミド、ポリエーテルエステル、ポリエーテルイミドエステル、ポリアリレート、ポリメチルペンテン、ポリスルホン、ポリエーテルスルホン、ポリスチレン、ゴム改質耐衝撃性ポリスチレン、ポリオキシメチレン、スチレン無水マレイン酸共重合体、アクリロニトリルスチレンアクリレート共重合体、アクリロニトリルブタジエンスチレン共重合体（ＡＢＳ）、ポリフェニレンエーテル、ポリエーテルケトン、塩素化ポリマー、フッ素化ポリマー及び液晶ポリマーからなる群から選択される樹脂、好ましくは、ポリウレタン、耐衝撃性ポリスチレン、ポリアミド、ＡＢＳ、ポリカーボネート及びゴム改質モノビニリデン芳香族樹脂並びにそれらのブレンドからなる群から選択される樹脂、最も好ましくは、熱可塑性ポリウレタン樹脂である、請求項１〜６のいずれか１項に記載の組成物。
【請求項８】
前記組成物中の金属硫化物の量が、５００〜２１００nmの範囲内で、周波数１〜１００kHz、放射線レベル５〜５０Aのレーザー光線を該組成物から成形した物品に照射したときにその物品上に暗色のマーキングを生成させるのに充分な量である、請求項１〜７のいずれか１項に記載の組成物。
【請求項９】
金属硫化物の量が、前記組成物の総重量に基づいて、０．０５〜３重量%の範囲、好ましくは、１．０〜２．５重量%の範囲である、請求項１〜８のいずれか１項に記載の組成物。
【請求項１０】
有機又は無機の１種類以上の非黒色顔料を、好ましくは前記組成物の総重量に基づいて０．０１〜１０．０重量%の量で、さらに含んでいる、請求項１〜９のいずれか１項に記載の組成物。
【請求項１１】
物品を製造するための、請求項１〜１０のいずれか１項に記載の組成物の使用。
【請求項１２】
レーザー光線を照射された領域に暗色のマーキングを表示するように適合させた物品であって、請求項１〜１０のいずれか１項に記載の組成物を含んでいる、前記物品。
【請求項１３】
桃色、赤色、黄色、橙色、黄緑色、ライラック色、ミッドブルーからライトブルー、又は、碧青色の内のいずれか一色に色づけされている、請求項１２に記載の物品。
【請求項１４】
家畜の耳タグである、請求項１２又は１３に記載の物品。
【請求項１５】
暗色のマーキングが肉眼で見えるものである、請求項１２〜１４のいずれか１項に記載の物品。
【請求項１６】
レーザーマーキングプロセスにおける、好ましくは、５３２nm又は１０６４nmのいずれかの波長で作動するＮｄ：ＹＡＧレーザーを用いて実施するレーザーマーキングプロセスにおける、請求項１２〜１５のいずれか１項に記載の物品の使用。
【請求項１７】
レーザーを用いて物品にマーキングする方法であって、レーザー光線、好ましくは、Ｎｄ：ＹＡＧレーザーからの５３２nm又は１０６４nmのいずれかの波長のレーザー光線を、請求項１２〜１５のいずれか１項に記載の物品に照射することにより該物品上に肉眼で見えるマーキングを形成させる、前記方法。
【請求項１８】
レーザーでマーキングされた表面部分を有する物品の製造方法であって、
（ａ）高分子物質を提供すること；
（ｂ）該高分子物質に雲母又は雲母状物質及び金属硫化物を配合して、高分子組成物を提供すること；
（ｃ）該高分子組成物を用いて物品を形成させること；
及び
（ｄ）該物品にレーザー光線を照射して、該物品上にレーザーでマーキングされた表面部分を生成させること；
を含む、前記方法。
【請求項１９】
前記雲母又は雲母状物質の表面上の一部又は全体に、金属酸化物を含んでいるコーティングが存在している、請求項１８に記載の方法。
【請求項２０】
前記金属酸化物が、酸化アンチモン、酸化チタン及び／又は酸化スズを含んでいる、請求項１９に記載の方法。
【請求項２１】
前記金属硫化物が、硫化カドミウム、硫化鉄、硫化亜鉛、及び、金属の１種としてカドミウム、鉄又は亜鉛を含んでいる混合硫化物からなる群から選択される、請求項１８〜２０のいずれか１項に記載の方法。
【請求項２２】
前記金属硫化物が硫化亜鉛である、請求項２１に記載の方法。
【請求項２３】
前記雲母又は雲母状物質が、前記物品の総重量に基づいて、０．０５〜２重量%の範囲の量、好ましくは、０．１〜０．５重量%の範囲の量、最も好ましくは、０．３±０．１重量%の範囲の量で存在している、請求項１８〜２２のいずれか１項に記載の方法。
【請求項２４】
前記高分子物質が、ポリオレフィン、ポリウレタン、ポリカーボネート、ポリエステル、ゴム改質モノビニリデン、芳香族樹脂、ポリエーテルイミド、ポリアミド、ポリイミド、ポリエステルカーボネート、ポリフェニレンスルフィド、ポリアミドイミド、ポリエステルアミド、ポリエーテルエステル、ポリエーテルイミドエステル、ポリアリレート、ポリメチルペンテン、ポリスルホン、ポリエーテルスルホン、ポリスチレン、ゴム改質耐衝撃性ポリスチレン、ポリオキシメチレン、スチレン無水マレイン酸共重合体、アクリロニトリルスチレンアクリレート共重合体、アクリロニトリルブタジエンスチレン共重合体（ＡＢＳ）、ポリフェニレンエーテル、ポリエーテルケトン、塩素化ポリマー、フッ素化ポリマー及び液晶ポリマーからなる群から選択される樹脂、好ましくは、ポリウレタン、ポリカーボネート、ポリアミド、耐衝撃性ポリスチレン、ＡＢＳ及びゴム改質モノビニリデン芳香族樹脂並びにそれらのブレンドからなる群から選択される樹脂、最も好ましくは、熱可塑性ポリウレタン樹脂である、請求項１６〜２０のいずれか１項に記載の方法。
【請求項２５】
前記組成物中の金属硫化物の量が、５００〜２１００nmの範囲内で、周波数１〜１００kHz、放射線レベル５〜５０Aのレーザー光線を該組成物から成形した物品に照射したときにその物品上に暗色のマーキングを生成させるのに充分な量である、請求項１８〜２４のいずれか１項に記載の方法。
【請求項２６】
金属硫化物の量が、前記組成物の総重量に基づいて、０．０５〜３重量%の範囲、好ましくは、１．０〜２．５重量%の範囲である、請求項１８〜２５のいずれか１項に記載の方法。
【請求項２７】
前記高分子物質に、有機又は無機の１種類以上の非黒色顔料も、好ましくは前記組成物の総重量に基づいて０．０１〜１０．０重量%の量で、混合して組成物を提供する、請求項１８〜２６のいずれか１項に記載の方法。
【請求項２８】
前記ステップ（ｃ）で形成された物品が家畜の耳タグである、請求項１８〜２７のいずれか１項に記載の方法。
【請求項２９】
前記ステップ（ｃ）で形成された物品が、桃色、赤色、黄色、橙色、黄緑色、ライラック色、ミッドブルーからライトブルー又は碧青色に色づけされている、請求項２７又は２８に記載の方法。
【発明の詳細な説明】
【技術分野】
【０００１】
本発明は、レーザーマーキング特性を有する改善された高分子組成物に関する。
【０００２】
消すことのできない方法で高分子物質にマーキング及び印刷することは、多くの異なった用途で必要とされている。家庭用品、自動車のエンジン部品、コンピューターキーボードのキートップ及び同様の他の製品には、多くの場合、文字、記号又は他のマーキングが施されている。そのようなマーキングは、硬化性インクを用いて施すことができる。しかしながら、硬化性インクを適用し、硬化させるには、多くの分離したステップが必要であることから、そのようなインクの使用には、一般に、高い製造コストが伴う。
【０００３】
代替的な方法は、レーザーマーキングである。レーザーマーキングでは、適切なレーザーマーキング性化合物が組み込まれている高分子物質と一緒にレーザーを使用する。レーザー光線の波長は、該高分子物質が焼けて、製品上の照射された領域と残りの部分の間に明瞭なコントラストが生じるように、該化合物に応じて調節する。
【０００４】
一例は、ＥＰ−Ａ−０８６７４６６であり、これは、１００重量部のポリオレフィン樹脂と０．０１〜２０重量部の黒色顔料（ここで、黒色顔料は、主として、金属酸化物を含んでいる）を含んでいるポリオレフィン樹脂組成物について教示している。その樹脂にレーザー光線が適用されると、照射された領域内の黒色顔料が分解して、完全に遊離される。その結果、成形物品上のマーキングされていない領域の黒色と対比して、淡い色のマーキングが得られる。
【０００５】
しかしながら、多くの場合では、明るい色に着色されている高分子製品にマーキングすることが望ましい。ＥＰ−Ａ−０８６７４６６に記載されているポリエステル樹脂組成物は、黒色の背景に対して白色のバーコードマーキングしか提供することができず、従って、背景領域が淡い色の場合、有用ではない。
【０００６】
ＪＰ−Ａ−２００１／０７１６４５には、熱可塑性樹脂、硫化物及び顔料（有色顔料及び黒色ステイン顔料、特に、１０〜９０nmの平均粒径を有するカーボンブラックを含む）を含んでいる樹脂組成物について記述されている。３５４nm〜１０６４nmの波長のレーザー光線が該樹脂に適用された場合、カーボンブラックがそのレーザー光線を吸収して熱エネルギーに変換し、「黒の度合いが極めて高い」マーキングが得られる。この先行特許明細書には、レーザーマーキングを用いて黒色のバーコードを作製することが記載されている。このバーコードは、成形物品の照射されていない領域と対照を成しているといわれている。しかしながら、ＪＰ−Ａ−２００１/０７１ ６４５に記載されている組成物は、背景が桃色又は黄色などの明るい色である場合は有効に機能しないことが分かった。
【０００７】
着色された樹脂を使用する特定の一分野は、耳タグなどの家畜用品の製造分野である。耳タグは、家畜を追跡し、容易に確認するための手段として、農業従事者により伝統的に使用されている。タグは、典型的には、熱可塑性樹脂で製造され、文字、数字、模様、バーコード、ポイントコード又は記号が付けられ、また、純粋に装飾的な図案や商標なども付けられる。多くの場合、明るい色で、場合により、異なった色の（及び、望ましい場合は、異なった形態の）タグ又はひとそろいのタグを用いるのが好ましい。例えば、家畜の取扱いとの関連では、黄色又は桃色などの色を使用することにより、取扱者は、容易に、家畜を分離してグループ化することができる。この用途にはニーズが存在し、また、もちろん、明るい色に着色されている高分子組成物のレーザーマーキングが望ましい多くの他の用途においてもニーズが存在している。従って、本発明の目的は、レーザーマーキングプロセスを用いて暗色のマーキングを生成させることが可能な改善された高分子組成物を提供することであり、特に、該高分子組成物が明るい色に着色されている場合に、レーザーマーキングプロセスを用いて暗色のマーキングを生成させることが可能な改善された高分子組成物を提供することである。
【０００８】
本発明の一態様において、レーザーマーキング特性を有する組成物が提供され、ここで、該組成物は、高分子物質、雲母又は雲母状物質、及び、金属硫化物を含んでいる。
【０００９】
驚くべきことに、そのような高分子組成物から形成された物品の表面にレーザー光線を適用したときに、たとえ、そのような高分子樹脂が明るい色に着色されていたとしても、照射された領域に、際だった、明瞭な輪郭を有する鮮やかな暗色のマーキングが形成されるということが見いだされた。より詳細には、本発明の組成物を使用した場合、精巧で解像度が高い暗色のマーキングを生成させることが可能であり、それにより、高分子生成物が白色であろうと何らかの色に着色されていようと、そのような高分子生成物上に、バーコードなどの詳細な図形を描くことができる。雲母及び雲母状物質は、これまでも、高分子物質にレーザーマーキングを施すのに使用されてきたが、本出願人らは、驚くべきことに、金属硫化物を添加することにより、そのようなマーキングの質が著しく改善されることになることを見いだした。金属硫化物を単独で使用した場合、レーザーを照射しても暗色のマーキングは生成されず、相乗効果は予期されなかった。
【００１０】
本発明の第二の態様において、高分子物質、雲母又は雲母状物質及び金属硫化物を含んでいる組成物から形成された物品が提供され、ここで、そのような組成物から形成された物品は、レーザー光線を照射された領域に暗色のマーキングを表示するように適合している。
【００１１】
本発明の第三の態様において、レーザーでマーキングされた表面部分を有する物品の製造方法が提供され、ここで、該方法は、
（ａ）高分子物質を提供すること；
（ｂ）該高分子物質に雲母又は雲母状物質及び金属硫化物を配合して、高分子組成物を提供すること；
（ｃ）該高分子組成物を用いて物品を形成させること；
及び
（ｄ）該物品にレーザー光線を照射して、該物品上にレーザーでマーキングされた表面部分を生成させること；
を含む。
【００１２】
本明細書で使用される場合、用語「マーキング」は、レーザーによる任意のマーキングを意味し、それは、どのようなものあってもよく、文字に限定されない。それには、模様、バーコード、記号及び絵図などを適用することが包含される。
【００１３】
本発明で使用する高分子物質は特に限定はされず、ポリオレフィン、ポリウレタン、ポリカーボネート、ポリエステル、ゴム改質モノビニリデン、芳香族樹脂、ポリエーテルイミド、ポリアミド、ポリイミド、ポリエステルカーボネート、ポリフェニレンスルフィド、ポリアミドイミド、ポリエステルアミド、ポリエーテルエステル、ポリエーテルイミドエステル、ポリアリレート、ポリメチルペンテン、ポリスルホン、ポリエーテルスルホン、ポリスチレン、ゴム改質耐衝撃性ポリスチレン、ポリオキシメチレン、スチレン無水マレイン酸共重合体、アクリロニトリルスチレンアクリレート共重合体、アクリロニトリルブタジエンスチレン共重合体（ＡＢＳ）、ポリフェニレンエーテル、ポリエーテルケトン、塩素化ポリマー、フッ素化ポリマー及び液晶ポリマーなどを包含する広い範囲の樹脂から選択することができる。さらに好ましい態様では、該高分子物質は、ポリウレタン、ポリアミド、ＡＢＳ、ポリカーボネート及びゴム改質モノビニリデン芳香族樹脂並びにそれらのブレンドからなる群から選択される。最も好ましい高分子物質は、熱可塑性ポリウレタン樹脂である。
【００１４】
本発明で使用する雲母又は雲母状物質は、高分子樹脂と組み合わせてレーザー光線を照射したときに暗色のマーキングを生じさせることになる任意の物質であり得る。天然雲母又は合成雲母を用いることができる。好ましくは、該雲母又は雲母状物質は、１種類以上の金属化合物で処理するか又は１種類以上の金属化合物をドープする。そのような金属化合物は、該雲母又は雲母状物質の表面上の有色又は無色の１以上の薄い層として存在しても又は不連続領域中に存在してもよい。各層又は不連続領域における各アレイは、光干渉性であっても、又は、光非干渉性であってもよい。好ましくは、該金属化合物は、１種類以上の金属酸化物（例えば、アンチモン及び／若しくはチタン及び／若しくはスズの酸化物、又は、鉄及び／若しくはアルミニウム及び／若しくはケイ素の酸化物）を含んでおり、好ましくは、そのような１種類以上の金属酸化物からなる。代わりに、オキシ塩化ビスマスでコーティングされているか又はオキシ塩化ビスマスで処理された雲母又は雲母状物質を使用し得る。該雲母又は雲母状物質は、好ましくは、２．８〜４．０g/cm3の密度を有する。好ましくは、それのモース硬度は、２．５〜４であり、吸油価（oil absorption value）は、粉末１００ｇ当たり３５〜７０．０グラムである。好ましくは、雲母の量は、該組成物の総重量に基づいて、０．０５〜２重量%の範囲である。さらに好ましくは、雲母の存在量は、該組成物の総重量に基づいて、約０．１〜約０．５重量%である。
【００１５】
前記金属硫化物は、既知化学量論のいずれかを有する任意の金属の硫化物であることができ、例えば、ＭｅＳ、ＭｅＳ２、Ｍｅ２Ｓ３又はＭｅ３Ｓ４（ここで、Ｍｅは、周期系の１族〜１４族の金属、特に、周期系の９族〜１２族の遷移金属である）、例えば、硫化カドミウム（II）、硫化コバルト（II）、硫化コバルト（II，III）（リンネ鉱（linnet））、硫化コバルト（III）、硫化コバルト（IV）（カチエル鉱）、硫化銅（Ｉ）（輝銅鉱（chalkosite））、硫化銅（II）（銅藍）、硫化鉄（II）、硫化鉄（III）、硫化鉄（IV）（黄鉄鉱，白鉄鉱（markasite））、硫化ニッケル（II）（針ニッケル鉱）又は硫化亜鉛（II）などであることができる。２種類以上の金属の混合硫化物も適している。該金属硫化物は、不純物や結晶水などの他の成分を含有していてもよい。
【００１６】
前記金属硫化物は、好ましくは、硫化カドミウム、硫化鉄、硫化亜鉛、及び、金属の１種としてカドミウム、鉄又は亜鉛を含んでいる混合硫化物からなる群から選択する。硫化鉄のなかでは、黄色みを帯びた外観を有するか又は金色の外観を有する種類のものが特に適している。最も好ましくは、該金属硫化物は、アルバリス（albalith）、純閃亜鉛鉱、マルトライト（maltraite）、サクトリス、閃亜鉛鉱又は繊維亜鉛鉱などの硫化亜鉛である。本発明の組成物が明るい色で着色されている場合、好ましくは、白色の金属硫化物（例えば、硫化亜鉛）を用いるか、又は、該組成物の色に類似した色の金属硫化物（例えば、該組成物が黄赤色の場合は、硫化カドミウム）を用いて、金属硫化物を添加しても該組成物が有意に変色することのないようにする。
【００１７】
前記金属硫化物は、好ましくは、小さな粒径（例えば、約５０μm未満、特に、約２０μm未満）を有するものであり、最も好ましくは、顔料グレード（例えば、約５μm未満）のもの、例えば、Ｃ．Ｉ．ピグメントイエロー３５、Ｃ．Ｉ．ピグメントイエロー３７、又は、特に、Ｃ．Ｉ．ピグメントホワイト７などである。
【００１８】
前記高分子組成物中の前記金属硫化物の存在量は、好ましくは、５００〜２１００nmの範囲内で、周波数１〜１００kHz、放射線レベル５〜５０Aのレーザー光線を成形物品に照射したときにその成形物品上に暗色のマーキングを生成させるのに充分な量である。さらに好ましくは、前記高分子組成物中の金属硫化物の存在量は、前記組成物の総重量に基づいて、０．０５〜３重量%の範囲である。さらに好ましくは、金属硫化物は、前記組成物の総重量に基づいて、１．０〜２．５重量%の量で存在させる。
【００１９】
所望される色に応じて、追加の顔料、染料及び／又は不活性増量剤を本発明の高分子組成物に添加することができる。これらの添加剤の種類及び量は、最終用途に従って、適切に決定する。特に好ましい組成物では、顔料を使用することにより、該組成物を用いて成形した製品の色が、桃色、赤色、黄色、橙色、黄緑色、ライラック色、ミッドブルーからライトブルー又は碧青色であるようにする。そのような顔料は、好ましくは、有機又は無機の非黒色顔料である。該顔料は、該組成物の総重量に基づいて、０．０１〜１０．０重量%の量で存在させるのが最良である。
【００２０】
樹脂の成形特性又は得られた成形物品の環境適応性を改善するために、該組成物にさらなる添加剤を組み入れることができる。有用な添加剤としては、酸化防止剤、帯電防止剤、光安定剤、紫外線吸収剤、中和剤、錆止め剤、滑沢剤、難燃剤、造核剤、分散剤、加工安定剤及び流動性向上剤などがある。これら添加剤の種類及び量は、当業者にはよく知られており、最終用途に従って適切に決定される。
【００２１】
本発明の高分子組成物は、上記高分子物質、金属硫化物及び雲母又は雲母状物質を混合し、必要に応じて、さらなる添加剤を混合することにより、調製することができる。配合方法に制限はなく、任意の既知技術を採用することができる。好ましくは、該配合方法は、強剪断Ｚブレード混合により実施するか、又は、押出し（単軸スクリュー押出、又は、二軸逆回転スクリュー押出若しくは二軸共回転スクリュー押出）により実施する。しかしながら、特にその後の加工段階において充分に均質化されることが保証されている場合は、単に成分を混合又はブレンドすることも可能である。
【００２２】
前記組成物から物品を形成させる方法には、特に制限はない。製品は、例えば、押出し法によるか、成形によるか、又は、当技術分野で既知の類似した他の任意の方法などにより、製造することができる。圧縮成型法、射出成形法及びブロー成型法は、特に、適用可能である。本発明の効果は、該高分子組成物を射出成形した場合に顕著に現れる。それは、射出成形により得られた物品は、光沢及び一様性などの表面外観が優れているからである。
【００２３】
本発明は、特に、家畜の耳タグに関連するが、決して、そのような物品に限定されるものではない。さらにまた、他の物品、例えば、自動車部品、瓶及び瓶のキャップ、管、パイプ、容器、カバー、キーボード、ラベル、チップ、セキュリティー文書（例えば、身分証明書又はクレジットカード）、事務用品、家庭用品、学校用品、軍事用品、玩具、及び、当業者により明白に認識されるさらに多くの物品などでも、同様に良好な結果が得られる。レーザーマーキングは、そのような物品を確認し、個人化し、装飾し、フォローアップし、又は、防御するために使用することができる。このマーキングには、例えば、該物品自体、その内容物、価格、寸法、用途、製造年月日若しくは耐久性、ホルダー、所有者、製造業者、販売業者又は原産地などについての情報を含ませ得る。
【００２４】
得られた物品を連続性又は不連続性のレーザー光線で走査することにより、該物品に、文字、数字、模様、バーコード、ポイントコード、記号、絵図などを容易に付けることができる。マーキングに用いられるレーザーに制限はなく、用いられるレーザーには、炭酸ガスレーザー、エキシマレーザー及びアルゴンレーザーなどのガスレーザーや、ルビーレーザー、半導体レーザー及びＹＡＧレーザーなどの固体レーザーなどがある。使用される１種の好ましいレーザーは、５３２nm又は１０６４nmのいずれかの波長で作動するＮｄ：ＹＡＧレーザーである。一実施形態では、パルス周波数６２００Hz、走査速度１６００mm/秒及びレーザー出力２６．５AのＮｄ：ＹＡＧレーザーを用いて、製品にマーキングを施す。
【００２５】
注目すべきことは、該高分子物質自体は上記波長のレーザー照射を殆ど吸収しないので、該成形物品の実用性能は、レーザーマーキングの有意な影響を受けないということである。
【００２６】
以下の実施例を参照して本発明についてさらに詳細に説明するが、本発明が以下の実施例に限定されるものと解釈されるべきではないということは理解されるべきである。パーセンテージについて言及されている場合、特に別段の断りがない限り、それは、全て、該組成物の総重量に基づいた重量基準である。
【００２７】
実施例１：以下の成分を一緒にブレンドする：
【表１】
2007505959.tif 000002
【００２８】
実施例２：以下の成分を一緒にブレンドする：
【表２】
2007505959.tif 000003
【００２９】
実施例３：以下の成分を一緒にブレンドする：
【表３】
2007505959.tif 000004
【００３０】
実施例４：以下の成分を一緒にブレンドする：
【表４】
2007505959.tif 000005
【００３１】
上記記載において、「ＣＡＳ」番号が記載されているそれぞれの場合、それは、Chemical Abstracts Serviceの登録番号である（詳細については、以下で得ることができる：www.nicnas.gov.au/obligations/aics/search.asp.)。「C.I.」は、Colour Index International（編集：Society of Dyers and Colourists and the American Association of Textile Chemists and Colorists (www.colour-index.org)を言う。
【００３２】
MeconTM MP 105は、PolyOne Denmarkの製品であり、エチレンコポリマーアルキド相容剤（compatibiliser）である。IriodinTM LS820及びLS825は、Merck, Inc. の製品である。いずれも、５０%を超える量の雲母を有する処理済雲母であり、金属酸化物で表面処理されている。ElastollanTM WY01388は、BASF製の熱可塑性ポリウレタン樹脂である。FT-3000TMは、Ishihara Sangyo Kaisha Ltdの製品であり、酸化スズをドープしたＳｂ２Ｏ５及びＴｉＯ２である。ＴＵ２０４６４イエローは、相容剤及び蝋を含有しているCiba Spec.Chem.Pty.Inc.製の黄色／橙色熱可塑性マスターバッチである。
【００３３】
いずれの場合も、上記物質を、溶融後、Ｚブレード混合機中で１９０℃で約２０秒間配合した。次いで、それぞれのサンプルを、２００℃、１３７９kPa［２００psi］で、２〜３分間圧縮成型し、その後、冷却した。次に、その板状物を配置し、１０６４nmの波長で作動するＮｄ：ＹＡＧレーザーを用いて、レーザーマーキングを施した。
【００３４】
実施例１〜実施例４のそれぞれにおいて、得られたレーザーマーキングは、優れた解像度を示した。当該生成物上に付けたバーコードは、赤色レーザーを用いるバーコードスキャナーを使用して可視的に読み取ることができた。広い範囲のさまざまな色の上に、マーキングを首尾よく施すことが可能であった。この明細書に記載されている本発明は、さまざまな異なった色で着色されている高分子物質を用いても適用可能である。好ましくは、使用する金属硫化物は、意図されている生成物の色と同じ色若しくは類似した色であるか、又は、硫化亜鉛などの場合には、白色である。
【００３５】
適切な顔料を利用して、本出願人らは、本発明の組成物を用いて、以下に示してある色及び関連する明度及び彩度の値を有する成形製品を製造した（C.I.E. 1976 L*C*h 色空間）。
【００３６】
【表５】
2007505959.tif 000006
【００３７】
種々の色についての明度及び彩度の上記値が、本発明の組成物及び方法を用いて代表的に期待されるであろう値であることは認められるであろう。最良の結果は、約４０〜１００の明度Ｌ＊、好ましくは、５０〜９８、最も好ましくは、６０〜９５の明度Ｌ＊を示す色で得られる。しかしながら、本発明は、そのような色や明度値又は彩度値に限定されることは全くない。
【００３８】
一般に、マーキングされた領域は、できる限り暗い色で、明度Ｌ＊及び彩度Ｃ＊が、それぞれ、０〜２０、好ましくは、０〜１０であるのが望ましいと思われる。しかしながら、この目標は、常に達成される必要はない。明度Ｌ＊が、少なくとも５低下すれば、好ましくは、少なくとも１０、最も好ましくは、少なくとも２０低下すれば、色を評価するのに慣れていない人であっても容易に認知可能であり、殆どの場合、充分である。
【００３９】
本発明のレーザーマーキングされた成形物品は、そのような印が肉眼で見えることが必要とされる任意の用途に使用することができる。一例として、本発明の高分子組成物を配合して耳タグなどの家畜用製品を形成させ、その後、レーザー加工法を用いてマーキングを施して、それにより、家畜取扱者が家畜を追跡し、容易に確認することが可能となるということが予期される。
【００４０】
本明細書の記載及び特許請求の範囲の全体にわたり、単語「含む（comprise）」及びその変形（例えば、「含んでいる（comprising）」及び「含む（comprises）」など）が使用されている場合、それは、他の任意の添加剤、成分、整数又はステップなどを排除するものではない。
【００４１】
本発明について、詳細に、また、特定の実施例を参照して、説明してきたが、「特許請求の範囲」で定義されている本発明の範囲及び精神から逸脱することなく、さまざまな変更及び修正を加えることが可能であることは、当業者には明らかであろう。
【手続補正書】
【提出日】平成18年5月18日(2006.5.18)
【手続補正１】
【補正対象書類名】特許請求の範囲
【補正対象項目名】全文
【補正方法】変更
【補正の内容】
【特許請求の範囲】
【請求項１】
レーザーマーキング特性を有する組成物であって、高分子物質、雲母又は雲母状物質、好ましくは、その表面上の一部又は全体が酸化アンチモン、酸化チタン及び／又は酸化スズでコーティングされている雲母又は雲母状物質、金属硫化物及び１種類以上の有機非黒色顔料、好ましくは、組成物の総重量に基づいて０．０１〜１０．０重量%の量の１種類以上の有機非黒色顔料を含んでいる、前記組成物。
【請求項２】
前記金属硫化物が、硫化カドミウム、硫化鉄、硫化亜鉛、及び、金属の１種としてカドミウム、鉄又は亜鉛を含んでいる混合硫化物からなる群から選択され、好ましくは、前記金属硫化物が硫化亜鉛である、請求項１又は２に記載の組成物。
【請求項３】
前記雲母又は雲母状物質が、前記組成物の総重量に基づいて、０．０５〜２重量%の範囲の量、好ましくは、０．１〜０．５重量%の範囲の量で存在しており、前記金属硫化物の量が、前記組成物の総重量に基づいて、０．０５〜３重量%の範囲、好ましくは、１．０〜２．５重量%の範囲である、請求項１〜３のいずれか１項に記載の組成物。
【請求項４】
レーザー光線を照射された領域に暗色のマーキングを表示するように適合させた物品であって、請求項１〜３のいずれか１項に記載の組成物を含んでおり、好ましくは、家畜の耳タグである、前記物品。
【請求項５】
請求項４に記載の物品であって、該物品が、桃色、赤色、黄色、橙色、黄緑色、ライラック色、ミッドブルーからライトブルー、又は、碧青色の内のいずれか一色に色づけされており、また、該物品上の暗色のマーキングが肉眼で見えるものである、請求項４に記載の物品。
【請求項６】
レーザーを用いて物品にマーキングする方法であって、レーザー光線、好ましくは、Ｎｄ：ＹＡＧレーザーからの５３２nm又は１０６４nmのいずれかの波長のレーザー光線を、請求項１〜１のいずれか１項に記載の物品に照射することにより該物品上に肉眼で見えるマーキングを形成させる、前記方法。
【請求項７】
レーザーでマーキングされた表面部分を有する物品の製造方法であって、
（ａ）高分子物質を提供すること；
（ｂ）該高分子物質に雲母又は雲母状物質、金属硫化物及び１種類以上の有機非黒色顔料を配合して、高分子組成物を提供すること；
（ｃ）該高分子組成物を用いて物品を形成させること；
及び
（ｄ）該物品にレーザー光線を照射して、該物品上にレーザーでマーキングされた表面部分を生成させること；
を含む、前記方法。
【請求項８】
前記雲母又は雲母状物質の表面上の一部又は全体に、金属酸化物、好ましくは、酸化アンチモン、酸化チタン及び／又は酸化スズを含んでいるコーティングが存在しており、前記金属硫化物が、硫化カドミウム、硫化鉄、硫化亜鉛、及び、金属の１種としてカドミウム、鉄又は亜鉛を含んでいる混合硫化物からなる群から選択され、好ましくは、前記金属硫化物が硫化亜鉛である、請求項７に記載の方法。
【請求項９】
前記雲母又は雲母状物質が、前記組成物の総重量に基づいて、０．０５〜２重量%の範囲の量、好ましくは、０．１〜０．５重量%の範囲の量で存在しており、前記金属硫化物の量が、前記組成物の総重量に基づいて、０．０５〜３重量%、好ましくは、１．０〜２．５重量%であり、非黒色顔料の量が、前記組成物の総重量に基づいて、０．０１〜１０．０重量%である、請求項７又は８に記載の方法。
【請求項１０】
前記物品に、５００〜２１００nmの範囲内で、周波数１〜１００kHz、放射線レベル５〜５０Aのレーザー光線を照射し、また、前記物品が、好ましくは、桃色、赤色、黄色、橙色、黄緑色、ライラック色、ミッドブルーからライトブルー又は碧青色に色づけされており、さらに好ましくは、家畜の耳タグである、請求項７〜９のいずれか１項に記載の方法。
【国際調査報告】
2007505959.tif 000007
2007505959.tif 000008